(57)【特許請求の範囲】
【請求項１】
土壌（３）中の埋設管用の鉄系管部材（１）であり、未加工管部材（７）と、外側被膜（９）とを有し、前記未加工管部材（７）が金属壁を有している、鉄系管部材（１）であって、前記外側被膜（９）が以下を有することを特徴とする、鉄系管部材：
−前記未加工管部材（７）上に位置しており、かつ５〜６０ｗｔ％のアルミニウムを含む亜鉛／アルミニウム合金の少なくとも一つの孔質層を有する第一層（１１）；
−前記第一層（１１）上に位置する接着剤の第二層（１３）；及び
−前記第二層（１３）上に位置し、かつ合成有機材料を含む第三層（１５）であって、前記未加工管部材（７）の金属壁と前記土壌（３）の間にシールバリアを形成している第三層（１５）。
【請求項２】
前記未加工管部材（７）が、鋳鉄から作られていることを特徴とする、請求項１に記載の管部材（１）。
【請求項３】
前記第一層（１１）が、前記亜鉛／アルミニウム合金の孔質層から作られていることを特徴とする、請求項１又は２に記載の管部材（１）。
【請求項４】
前記第一層（１１）が、亜鉛／アルミニウム合金の前記孔質層と前記第二層（１３）との間にシーラント塗料の層をさらに含むことを特徴とする、請求項１又は２に記載の管部材（１）。
【請求項５】
前記第二層（１３）が、ホットメルト接着剤を含むことを特徴とする、請求項１〜４のいずれか一項に記載の管部材（１）。
【請求項６】
前記第二層（１３）が、防食色素及び／又は殺菌剤を含むことを特徴とする、請求項１〜５のいずれか一項に記載の管部材（１）。
【請求項７】
前記第二層（１３）が、金属元素なしに与えられることを特徴とする、請求項１〜６のいずれか一項に記載の管部材（１）。
【請求項８】
前記合成有機材料が、ポリエチレンを含むことを特徴とする、請求項１〜７のいずれか一項に記載の管部材（１）。
【請求項９】
前記合成有機材料が、硬い鉱物フィラーにより強化されたポリエチレン又はポリプロピレンを含むことを特徴とする、請求項１〜８のいずれか一項に記載の管部材（１）。
【請求項１０】
前記第三層（１５）が、前記管部材（１）が埋設される予定である土壌の色に対して管部材（１）に最大のコントラストを与える着色剤を含むことを特徴とする、請求項１〜９のいずれか一項に記載の管部材（１）。
【請求項１１】
前記着色剤が、蛍光体であることを特徴とする、請求項１０に記載の管部材（１）。
【請求項１２】
請求項１〜１１のいずれか一項に記載の管部材を含む埋設管。
【請求項１３】
少なくとも以下の工程を含む、請求項１〜１１のいずれか一項に記載の管部材の製造方法：
（ａ）アークメタライジング法により亜鉛／アルミニウム合金の孔質層を付着させること；
（ｂ）前記第二層（１３）を付着させること；及び
（ｃ）前記第三層（１５）を付着させること。
【請求項１４】
亜鉛／アルミニウム合金の前記孔質層を、少なくとも３００ｇ／ｍ2の表面密度で付着させることを特徴とする、請求項１３記載の方法。
【請求項１５】
前記第二層（１３）及び前記第三層（１５）を、押出し、吹付け又は両方の共押出しにより付着させることを特徴とする、請求項１３又は１４記載の方法。
【請求項１６】
前記管部材（１）が埋設されることが予定される土壌（３）と色のコントラストを得るようにして、第三層（１５）の押出し、共押出し又は吹付の間に、着色剤を前記第三層の前記合成有機材料に加えることを特徴とする、請求項１３〜１５のいずれか一項に記載の方法。
【発明の詳細な説明】
【技術分野】
【０００１】
本発明は、外側被膜を有する、埋設管用の、鉄系管部材、特に鋳鉄から作られる管部材に関する。これらの管部材は、飲料水供給又は排水のラインに特に用いられる。
【背景技術】
【０００２】
「管部材」は、エルボ、コネクターなどの様々な付属品と並んで、管を意味する。
【０００３】
鉄系金属の土壌に関連する腐食は、大気腐食とは種類の異なる現象であり、本質的には、還元領域と電気的に関連し、ある程度離れている酸化領域が生じることからなる。その結果、鉄系金属の局所的かつ結果的に重大な劣化が生じる。
【０００４】
特に、土地は不均質で、その性質も非常に様々であり、また配管部材は用途に応じて異なる温度の流体を搬送し、これが腐食温度が変化させるため、埋設管部材における防錆は特別に困難な課題である。特に腐食性の土壌、低い電気抵抗を持つ地形（海岸、塩沼など）、強酸又は強塩基性の土地、及び汚染されている環境(化学的、農学的、電気的など)における管部材の防錆は、鋳鉄と接触している土壌の電解質の侵入を防ぎ、かつシールバリアとして振る舞う化学的に不活性な合成材料から作られている被覆を用いることによりなされている。
【０００５】
防錆システムの改善は、管が腐食する事例を少なくしている。
【０００６】
論文「Ｐｉｐｅｌｉｎｅ  ｒｉｓｋ  ｍａｎａｇｅｍｅｎｔ  ｍａｎｕａｌ  -  ｔｈｉｒｄ  ｅｄｉｔｉｏｎ  -  Ｗ．  Ｋｅｎｔ  Ｍｕｈｌｂａｕｅｒ  -  Ｇｕｌｆ  Ｐｒｏｆｅｓｓｉｏｎａｌ  Ｐｕｂｌｉｓｈｉｎｇ - Ｅｌｓｅｖｉｅｒ, Ｐａｇｅ ３／４３ ｔｏ ３／４５」によれば、第三者による破損が埋設管における失敗の主な原因である。アメリカ合衆国運輸省は、第三者による事故は破損の主な原因であり、事例の２０％〜４０％を占めることを確認している。ヨーロッパのガス産業のデータも、第三者により引き起こされる破損は失敗の５０％を表すことを示している。
【０００７】
実際のところ、埋設できるように設計された管部材の取り扱いは、頻繁にいくつかの場所において、外表面への損傷を引き起こしている。これは管部材の体積、容積、及び質量が大きいときに特に当てはまる。
【０００８】
第三者による破損は、管の構造が非常に攻撃され、又は外側の防食被覆の損傷を受けたときに、管の即時の破損を引き起こし得る。結果として、管部材の壁面の鋳鉄は、土壌からの攻撃に対する保護なしに残る。その場合、金属の腐食により、損傷から数年後に破損が起こり得る。
【０００９】
したがって、管を電気的に絶縁する保護被膜により防食保護が与えらている場合には、管の余命は被膜への損傷により非常に低下する。
【発明の概要】
【課題を解決するための手段】
【００１０】
本発明は、特に、例えば管部材の配置又はその側での作業の場合のような第三者による外表面への損傷の場合の、腐食への耐性を改善した埋設管用の鉄系管部材を提供することを目的とする。
【００１１】
そのためには、本発明は、埋設管用の外側被膜を有する鉄系管部材、特に鋳鉄から作られる管部材に関する。この管部材は、外側被膜が以下を有することを特徴とする：
−５〜６０ｗｔ％のアルミニウムを含む亜鉛／アルミニウム合金の少なくとも一つの孔質層を有する第一層；
−前記第一層上に位置している接着剤の第二層；及び
−前記第二層上に位置し、かつ合成有機材料を含んでいる第三層。
【００１２】
「亜鉛／アルミニウム合金の少なくとも一つの孔質層を有する」とは、第一層が金属合金の孔質層のみで作られていること、すなわち単層で作られていること除外していない。
【００１３】
他の具体的な実施態様によれば、被覆は、単独で又は全ての技術的に可能な組み合わせで考慮される次の一又はそれよりも多くの特徴を含み得る：
−第一層が、前記の亜鉛／アルミニウム合金の孔質層で作られていること；
−第一層が、さらに亜鉛／アルミニウム合金の孔質層と第二層との間に位置しているシーラント塗料の層を含み、望ましくはこのシーラント塗料の層が、亜鉛／アルミニウム合金の孔質層上に位置していること；
−第二層が、ホットメルト接着剤を含むこと；
−第二層が、防食色素、及び／又は殺菌剤を含むこと；
−第二層が、金属部材なしに実質上与えられていること；
−合成有機材料が、ポリエチレン、例えば二峰性高密度ポリエチレンを含み、又はプリプロピレンを含むこと；
−合成有機材料が、硬い鉱物フィラーにより強化されたポリエチレン又はポリプロピレンを含むこと；
−第三層が、着色剤、特に蛍光体を含み、これが管部材が埋設される予定の土壌の色に対して管部材に最大の差異を与えること；
−第三層が、強い光反射力を有し、特に鉱物フィラーにより与えられる強い光反射力を有すること；
−亜鉛／アルミニウム合金の孔質層が、少なくとも３００ｇ／ｍ2、好ましくは、少なくとも４００ｇ／ｍ2の表面密度を有すること；
−亜鉛／アルミニウム合金の孔質層が、１０ｗｔ％〜３０ｗｔ％のアルミニウムを含むこと；
−亜鉛／アルミニウムの孔質層が、１５ｗｔ％のアルミニウムと８５ｗｔ％の亜鉛を含むＺｎ／Ａｌ合金で作られていること；
−亜鉛／アルミニウムの孔質層が、５ｗｔ％に達してよい含有量で、一又はそれよりも多くの追加の合金元素、有利には、マグネシウム、錫、銅、及び銀の中から選ばれる追加の合金元素を含むこと；
−亜鉛／アルミニウム合金の孔質層が、少なくとも３００ｇ／ｍ2、好ましくは少なくとも４００ｇ／ｍ2の表面密度で付着していること；
−硬い鉱物フィラーが、石英及び／又は珪灰石を含むこと；
−硬い鉱物フィラーが、有利には、第三層の１ｗｔ％〜２０ｗｔ％の間であること；
【００１４】
また、本発明は、上述の管部材を含む埋設管に関する。
【００１５】
本発明は最後に、上述の管部材を製造するための方法に関し、この方法は、少なくとも次の工程を含む：
（ａ）アークメタライジング法により亜鉛／アルミニウム合金の孔質層を付着させること；
（ｂ）第二層を付着させること；及び
（ｃ）第三層を付着させること。
【００１６】
具体的な実施態様によれば、この方法は、単独で又は全ての技術的に可能な組み合わせで考慮される次の一又はそれよりも多くの特徴を含み得る： 
−亜鉛／アルミニウム合金の孔質層が、少なくとも３００ｇ／ｍ2、好ましくは少なくとも４００ｇ／ｍ2の表面密度で付着されること；
−第二層や第三層が、所望に応じて、押出し、吹付又は両方の共押出しによって、それぞれ付着されること；
−管部材が埋め込まれる予定である土壌に対して色のコントラストを得るようにして、第三層の押出し、共押出し、吹付けの間に、着色剤、特に蛍光体を第三層の合成有機材料に加えること。
【００１７】
本発明は、埋設管用の、外側被膜を有する鉄系管部材、特に鋳鉄から作られる管部材に関する。この管部材は、外側被膜が以下を有することを特徴とする、
−第一層は５〜６０ｗｔ％のアルミニウムを含む亜鉛／アルミニウム合金の孔質層；
−前記一層上に位置している接着剤の第二層；及び
−前記第二層上に位置している合成有機材料を含んでいる第三層。
【００１８】
他の具体的な実施態様によれば、被覆は、単独で又は全ての技術的に可能な組み合わせで考慮される次の一又はそれよりも多くの特徴を含み得る：
−第一層が、少なくとも３００ｇ／ｍ2、好ましくは少なくとも４００ｇ／ｍ2の表面密度を有すること；
−第一層が、１０ｗｔ％〜３０ｗｔ％のアルミニウムを含むこと；
−第一層が、１５ｗｔ％のアルミニウムと８５ｗｔ％の亜鉛を含むＺｎ／Ａｌ合金で作られていること；
−第一層が、５ｗｔ％に達してよい含有量で一又はそれよりも多くの追加の合金元素、有利には、マグネシウム、錫、銅、及び銀の中から選ばれる追加の合金元素を含むこと；
−第一層が、少なくとも３００ｇ／ｍ2、好ましくは少なくとも４００ｇ／ｍ2の表面密度で付着していること。
【００１９】
また、本発明は、上述の管部材を含む埋設管に関する。
【００２０】
本発明は最後に、上述の管部材を製造するための方法に関し、この方法は、少なくとも次のような工程を含む：
（ａ）アークメタライジング法により亜鉛／アルミニウム合金の孔質層を付着させること；
（ｂ）第二層を付着させること；及び
（ｃ）第三層を付着させること。
【００２１】
具体的な実施態様によれば、この方法は、単独で又は全ての技術的に可能な組み合わせで考慮される次の一又はそれよりも多くの特徴を含み得る：
−第一層が、少なくとも３００ｇ／ｍ2、好ましくは少なくとも４００ｇ／ｍ2ので付着される。
【００２２】
本発明は、単なる例として与えられ、本発明による管部材の横断面の部分図である唯一の図に関してなされた次の説明を読むことにより、さらに理解される。
【発明を実施するための形態】
【００２３】
図は、本発明の管部材１を示している。管部材１は、土壌３に埋められ、流体５、例えば水を運搬するために用いられる。管部材１は、管部材１に類似する複数の管部材を含む埋設管（図示なし）の一部である。
【００２４】
管部材１は、未加工の管部材７と外側被膜９を含み、外側被膜９は土壌３と未加工の管部材７との間に位置し、有利には土壌３から分離するようにして未加工の管部材７に位置する。
【００２５】
未加工の管部材７は、鉄系であり、有利には延性のある鋳鉄である。「延性のある鋳鉄」とは、黒鉛が本質的に原形のまま存在する鋳鉄を示す。
【００２６】
未加工の管部材７は例えば管である。示された例において、これは、図の平面に対して垂直の長手方向Ｌに広がる。未加工の管部材７の断面部分の一部分のみが、図において示されており、残りの部分は、示された部分から容易に推定が可能である。
【００２７】
流体５は、長手方向Ｌで未加工の管部材７の中を循環する。示されていないが、内側の被膜は、未加工の管部材７の内壁上に存在し得て、流体５を管部材７から分離する。この内側被膜は、有利には、セメントモルタル系であり、又はポリマー材料を主成分に持つ。
【００２８】
外側被膜９は、未加工の管部材７の上に位置する第一層１１を含み、第一層１１の上に位置する第二層１３を含み、第二層の上に位置する第三層１５を含む。
【００２９】
第一層１１は多孔質である。第一層は、５〜６０ｗｔ％のアルミニウムを含む亜鉛／アルミニウムから作られる。第一層１１は、未加工の管部材７の外壁上に付着され、有利には、電気的なアークメタライジング法により付着される。
【００３０】
有利には、第一層１１は、１０ｗｔ％〜３０ｗｔ％のアルミニウムを含み、特に１５ｗｔ％のアルミニウムと８５ｗｔ％の亜鉛を含むＺｎ／Ａｌ合金で作られる。合金は、５ｗｔ％以上の量でマグネシウム、錫、銅、及び銀のようなその他金属を含み得る。例の第一層１１は、少なくとも３００ｇ／ｍ2、好ましくは少なくとも４００ｇ／ｍ2の表面密度を持つ。
【００３１】
第二層１３は接着剤である。第二層は、第一層１１と第三層１５の間に機械的なつながりを与える。
【００３２】
接着剤は、有利には、ホットメルト接着剤である。この接着剤は、有利には、金属成分を有さず与えられる。
【００３３】
接着剤は、有利には、一又はそれよりも多くの次のような特徴を有する。
−ポリマー、特にポリプロピレン又はポリエチレン上への高い粘着力；
−極端な気候条件、例えば、満ちた日光、６０℃以上の高い環境保存温度、−４０℃以下の低い環境保存温度、及び／又は６０℃に達し得る流体５の温度に適したレオロジーや耐クリープ性；
−少なくとも一つの活性成分、例えば、銅、銀、及びそれらの塩若しくは酸化物のような殺菌剤、及び／又は、例えば、リン酸亜鉛、亜鉛酸化物、修飾されている亜鉛酸化物及びそれらの混合物のような防食色素を含み、この防食色素は、以下に説明されるように、一旦第一層１１が腐食にさらされた場合、第一層１１の保護力を増加させることを可能とする。
【００３４】
例として接着剤は、ビニルエチレン−酢酸共重合体又はエチレン−酢酸共重合体を主成分に有する。
【００３５】
第三層１５は合成有機材料、例えば、ポリエチレン系樹脂、例えば二峰性高密度ポリエチレン系、又はポリプロピレン系樹脂から作られている。第三層１５は、有利には、およそ１ｍｍ〜５ｍｍの間の厚みを有する。
【００３６】
第三層１５のポリエチレン樹脂又はポリプロピレン樹脂は、有利には、硬い鉱物フィラーを含み、第三者による機械的な攻撃又は土壌３の過酷な場所への抵抗を強化する。
【００３７】
硬い鉱物フィラーは、例えば石英及び／又は珪灰石である。鉱物フィラーの量は、有利には、第三層の１ｗｔ％〜２０ｗｔ％の間を示す。
【００３８】
有利には、搬送される流体の性質を確かめるために、第三層１５の外表面の典型的なマーキングがなされる。マーキングは次のような国内又は国際的なカラーコード（ＩＳＯ規格Ｒ５０８−１９６６）例えば色の着いた細長い切れを用いてなされる。第三層１５上の細長い切れは例えば、印字され、又は同時押出しされる。
【００３９】
同時又は択一的に、第三層１５の合成有機材料は、色素又は着色剤、特に蛍光体を含み得て、土壌３の色に対して第三層１５の色と最大のコントラストを与える。これは管部材１のより良い視覚的検出を与え、管部材１を不注意に損傷させる危険性を大幅に減らす。実際、管上に位置した警告柵は、そのような損傷を常に避けるために十分ではないということが観測されている。
【００４０】
例えば、もし明るい色を有するフォンテーヌブロー砂から構成されている土壌３に管が設置されるならば、第三層１５が暗い色、有利には、黒色又は紺青色を有することが選択され、土壌３と管の間のコントラストを最大にする。
【００４１】
第三層１５は通常は、未加工管部材７の金属壁と土壌３の間にシールバリアを形成する。それにより、結果として電解質として作用する土壌３からの水と延性のある鋳鉄の接触を防ぐ。
【００４２】
第三層１５を損傷させる被覆９の損傷の場合に、第一層１１は唯一さらされる。そのため、第一層１１は追加の防食保護を与え、かつそれにより管部材１の故障の出現を遅らせることが可能となる。故障の出現における時間枠は、第一層１１と第二層１３の特性に条件付けられ、それは鋳鉄壁と第三層の間に機械的繋がりを与える。
【００４３】
第三層が損傷を受けていない限り、及び時、腐食の広がりに対するバリア層を形成することにより、第三層１５は受動的に作用する。第三層１５が損傷を受けているとき、第一層１１は能動的に作用し、管部材１の電気防食を与える。
【００４４】
実際、土壌３から腐食剤の作用下、第一層１１は、生成した媒体中において安定な、物品を腐食から保護する層へと変化する。亜鉛／アルミニウム合金層はまた、鋳鉄に対して「犠牲的」だと言わる。これは、亜鉛／アルミニウム合金層が、鋳鉄、合金及び土壌により形成される電気化学電池の効果の下で、酸化によって徐々に消費して、上記の保護層の形成によって、合金層における欠陥部でむき出しにされた鋳鉄又は下層の鋳鉄を保護することによる。
【００４５】
金属アーク沈着のため、第一層１１は、固化した液滴物から作られており、かつそのため多孔質であり、かつ細孔のサイズ及び第一層１１の厚みの適切な選択を通して、保護層の形成の条件、特に速さを調整することが可能である。亜鉛／アルミニウム合金の二相構造は、腐食亜鉛生成物を取り込む傾向があることが観察される。
【００４６】
さらに、金属微細構造のため、第一層１１は延性である。第三者による第三層１５の影響又は損傷の場合、第一層１１は、塑性的に変形し、かつ延性の鋳鉄に付着した状態となる。第一層１１の延性は、第三層１５の損傷の後でさえも、保護の耐久性に寄与する。
【００４７】
我々は、管部材１の製造方法について記述する。この方法は、上述したとおり、管部材７上に第一層１１を付着させる工程（ａ）、上述した通り、前記第一層１１上に第二層１３を付着させる工程（ｂ）、及び上述した通り、前記第二層１３上に第三層１５を付着させる工程（ｃ）を有する。
【００４８】
上記に定義された外側被膜９は、熱処理炉でそれらの移行の後なされ、そのため鉄酸化物から作られている膜を有する未加工管部材７の表面上に適用される。
【００４９】
工程（ａ）において、第一層１１を形成するために、亜鉛−アルミニウム合金は、電気的なアークメタライジング法により付着され、前記合金は５〜６０ｗｔ％のアルミニウム、かつ好ましくは１０〜３０ｗｔ％のアルミニウム、かつさらに好ましくは５ｗｔ％のアルミニウムを含む。第一層１１は少なくとも４００ｇ／ｍ2の表面密度で付着される。工程（ｂ）において、第二層１３を形成するために、ホットメルト接着剤は、熱吹き付け、又は押出しにより付着される。工程（ｃ）において、第三層１５を形成するために、ポリエチレン又はポリプロピレンの層は、押出し又は吹付けにより付着される。
【００５０】
代わりの方法として、工程（ｂ）及び工程（ｃ）は同時に、例えば、第二層１３と第三層１５の共押出しにより行われ得る。
【００５１】
前述の色素又は着色剤は、押出し、吹付け、又はそれらの共押出しにより第三層１５の材料に加えられる。
【００５２】
上述した管部材１の特性により、後者は、特に第三者による外表面の損傷の場合、例えば管部材の配置又はその側での作業の場合に、腐食への改善した耐性を与える。
【００５３】
そのほかの代替により、第一層１１は、５〜６０ｗｔ％のアルミニウムを含む亜鉛／アルミニウム合金の孔質層を有し、かつ亜鉛／アルミニウム合金の孔質層と第二層１３の間に位置するシーリング塗料（図示なし）を有する。有利には、第一層１１はこれらの二つの層を唯一含む。
【００５４】
シーリング塗料の層は、例えば亜鉛／アルミニウム合金の孔質層の上に位置する。有利には、シーリング塗料の層は、亜鉛／アルミニウムの孔質層を覆う。
【００５５】
例えばシーリング塗料の層は、瀝青系塗料又は例えば溶媒相でポリウレタンのエポキシ樹脂、又は例えば水相でアクリル樹脂のような合成樹脂系塗料が含まれる。「溶媒相で」とは、有機層において溶解された合成樹脂を意味する。
【００５６】
例えばシーリング塗料の層は、約０．１ｍｍの厚みを有し、有利には、吹付により亜鉛／アルミニウム合金の孔質層上に付着される。
【００５７】
シーリング塗料の層は、亜鉛／アルミニウム合金の孔質層の細孔を密封し、かつ金属合金の追加的な保護を与える。
本発明の態様としては、以下を挙げることができる：
《態様１》
埋設管用の、外側被膜（９）を有する鉄系管部材（１）、特に鋳鉄から作られる鉄系管部材（１）であって、前記外側被膜（９）が以下を有することを特徴とする、鉄系管部材：
−５〜６０ｗｔ％のアルミニウムを含む亜鉛／アルミニウム合金の少なくとも一つの孔質層を有する第一層（１１）；
−前記第一層（１１）上に位置する接着剤の第二層（１３）；及び
−前記第二層（１３）上に位置し、かつ合成有機材料を含む第三層（１５）。
《態様２》
前記第一層（１１）が、前記亜鉛／アルミニウム合金の孔質層から作られていることを特徴とする、態様１に記載の管部材（１）。
《態様３》
前記第一層（１１）が、亜鉛／アルミニウム合金の前記孔質層と前記第二層（１３）との間に、好ましくは前記亜鉛／アルミニウム合金の孔質層上に位置するシーラント塗料の層をさらに含むことを特徴とする、態様１に記載の管部材（１）。
《態様４》
前記第二層（１３）が、ホットメルト接着剤を含むことを特徴とする、態様１〜３のいずれか一つに記載の管部材（１）。
《態様５》
前記第二層（１３）が、防食色素及び／又は殺菌剤を含むことを特徴とする、態様１〜４のいずれか一つに記載の管部材（１）。
《態様６》
前記第二層（１３）が、実質的に金属元素なしに与えられることを特徴とする、態様１〜５のいずれか一つに記載の管部材（１）。
《態様７》
前記合成有機材料が、ポリエチレン、例えば二峰性高密度ポリエチレン又はポリプロピレンを含むことを特徴とする、態様１〜６のいずれか一つに記載の管部材（１）。
《態様８》
前記合成有機材料が、硬い鉱物フィラーにより強化されたポリエチレン又はポリプロピレンを含むことを特徴とする、態様１〜７のいずれか一つに記載の管部材（１）。
《態様９》
前記第三層（１５）が、前記管部材（１）が埋設される予定である土壌の色に対して管部材（１）に最大のコントラストを与える着色剤、特に蛍光体を含むことを特徴とする、態様１〜８のいずれか一つに記載の管部材（１）。
《態様１０》
前記第三層（１５）が、強い光反射力を有し、特に鉱物フィラーにより与えられ強い光反射力を有することを特徴とする、態様１〜９のいずれか一つに記載の管部材（１）。
《態様１１》
前記亜鉛／アルミニウム合金の孔質層は、少なくとも３００ｇ／ｍ2、好ましくは少なくとも４００ｇ／ｍ2の表面密度を有することを特徴とする、態様１〜１０のいずれか一つに記載の管部材（１）。
《態様１２》
未加工管部材（７）、及び前記未加工管部材（７）上に位置している第一層（１１）を含むことを特徴とする、態様１〜１１のいずれか一つに記載の管部材（１）。
《態様１３》
前記態様のいずれか一つに記載の管部材を含む埋設管。
《態様１４》
少なくとも以下の工程を含む、態様１〜１２のいずれか一つに記載の管部材の製造方法：
（ａ）アークメタライジング法により亜鉛／アルミニウム合金の孔質層を付着させること；
（ｂ）前記第二層（１３）を付着させること；及び
（ｃ）前記第三層（１５）を付着させること。
《態様１５》
亜鉛／アルミニウム合金の前記孔質層を、少なくとも３００ｇ／ｍ2、好ましくは少なくとも４００ｇ／ｍ2の表面密度で付着させることを特徴とする、態様１４記載の方法。
《態様１６》
前記第二層（１３）及び前記第三層（１５）を、所望に応じて、押出し、吹付け又は両方の共押出しにより付着させることを特徴とする、態様１４又は１５記載の方法。
《態様１７》
前記管部材（１）が埋設されることが予定される土壌（３）と色のコントラストを得るようにして、第三層（１５）の押出し、共押出し又は吹付の間に、着色剤、特に蛍光体を前記第三層の前記合成有機材料に加えることを特徴とする、態様１４〜１６のいずれか一つに記載の方法。
【図１】
0006557141.tif 000002